(57)【要約】  【課題】従来よりも簡単に染色することができ、染色部と非染色部とが鮮明に色分けされた視認性および意匠性の高いブラシ用毛材およびその毛材を使用したブラシの提供。  【解決手段】合成樹脂モノフィラメントのカットブリッスルからなるブラシ用毛材であって、前記合成樹脂モノフィラメントは合成樹脂（Ａ）を鞘成分とし、合成樹脂（Ａ）よりも易染性の合成樹脂（Ｂ）を芯成分とする芯鞘複合構造からなり、前記カットブリッスルの少なくとも一端にはテーパー部が形成され、且つ前記テーパー部の先端に現れる芯成分には染色が施されていることを特徴とするブラシ用毛材。【選択図】なし【特許請求の範囲】
【請求項１】
合成樹脂モノフィラメントのカットブリッスルからなるブラシ用毛材であって、前記合成樹脂モノフィラメントは合成樹脂（Ａ）を鞘成分とし、合成樹脂（Ａ）よりも易染性の合成樹脂（Ｂ）を芯成分とする芯鞘複合構造からなり、前記カットブリッスルの少なくとも一端にはテーパー部が形成され、且つ前記テーパー部の先端に現れる芯成分には染色が施されていることを特徴とするブラシ用毛材。
【請求項２】
合成樹脂モノフィラメントのカットブリッスルからなるブラシ用毛材であって、前記合成樹脂モノフィラメントは合成樹脂（Ａ）を芯成分とし、合成樹脂（Ａ）よりも易染性の合成樹脂（Ｂ）を鞘成分とする芯鞘複合構造からなり、前記カットブリッスルの少なくとも一端にはテーパー部が形成され、且つ前記鞘成分には染色が施されていることを特徴とするブラシ用毛材。
【請求項３】
前記合成樹脂（Ａ）がポリエステル系樹脂からなり、前記合成樹脂（Ｂ）がポリアミド系樹脂からなることを特徴とする請求項１または２に記載のブラシ用毛材。
【請求項４】
前記合成樹脂（Ａ）および合成樹脂（Ｂ）がともにポリエステル系樹脂からなることを特徴とする請求項１または２に記載のブラシ用毛材。
【請求項５】
前記合成樹脂（Ｂ）が、ポリプロピレンテレフタレートからなることを特徴とする請求項４に記載のブラシ用毛材。
【請求項６】
前記合成系樹脂（Ｂ）が、ポリプロピレンテレフタレート５〜９５重量％とそれ以外のポリエステル系樹脂９５〜５重量％との混合物からなることを特徴とする請求項４に記載のブラシ用毛材。
【請求項７】
請求項１〜６に記載のブラシ用毛材を毛材の少なくとも一部に使用したことを特徴とするブラシ。
【発明の詳細な説明】
【技術分野】
【０００１】
本発明は、従来よりも染色しやすく、染色部と非染色部とが鮮明に色分けされた視認性および意匠性の高いブラシ用毛材およびその毛材を使用したブラシに関するものである。
【背景技術】
【０００２】
従来からブラシ用毛材には、安価で容易に加工できることから合成樹脂モノフィラメントが主に使用されている。
【０００３】
特に近年では、ブラシに様々な機能が要求されてきており、ブラシに使用される毛材にも様々な形態や機能を持つものが提案されている。
【０００４】
例えば、毛先にテーパー部を有する歯ブラシ用毛材（例えば、特許文献１参照）は、毛先が歯間に入りやすいために狭い部分の歯垢を落としやすく、また触感性にも優れているために歯茎へのマッサージ効果が得られるなど、従来の歯ブラシ用毛材にはない特異的な機能を発揮するものであることから、今やデンタルケア商品の主流となりつつある。
【０００５】
また、最近では、毛材に着色や染色を施したデザイン性の高いブラシも市場に広まりつつある。
【０００６】
特に歯ブラシは、色がその商品のイメージを決定付けると言っても過言ではなく、特に個性が求められる今日においては、広い世代のそれぞれの好みに合った豊富なカラーバリエーションが求められる商品の一つとなりつつある。
【０００７】
例えば、他の歯ブラシとの商品識別が簡単にでき、かつ毛開きによる交換時期を目で確認できるように、テーパー部の全体もしくはその一部に、その他の部分とは異なる色を染色したブラシ用毛材（例えば、特許文献２参照）が知られている。
【０００８】
このブラシ用毛材は、アルカリ水溶液による化学的減量法を利用すれば簡単に毛先をテーパー状に加工できることから、ポリブチレンテレフタレートなどのポリエステル系樹脂から主に構成されているが、ポリエステル系樹脂は、酸性染料や塩基性染料のようなイオン性染料とは親和性を持たず、また分散染料を使用する場合も、ポリエステル系樹脂の分子構造は緻密であるために、染色液に一定時間浸漬させた後、加圧下で蒸熱処理しなければならないなど、染色方法が困難で製造コストのアップに繋がるなどの問題があった。
【０００９】
また、染色液が非染色部に浸食するのを防ぐ目的で、染色前に糊などの増粘剤を付与する方法があるが、この手法を用いても非染色部に染色液が付着する場合が多々あり、染色部と非染色部とを鮮明に色分けすることは極めて難しく、美観が損なわれやすいなどの問題もあった。
【００１０】
さらに、芯成分と鞘成分のそれぞれに色の異なる顔料を練り込んで溶融紡糸し、得られた芯鞘複合モノフィラメントのカットブリッスルの一端をテーパー加工したブラシ用毛材（例えば、特許文献３参照）も知られている。
【００１１】
このブラシ用毛材は、テーパー加工を行なうことによって、毛先に芯成分が現れて呈色するというものであることから、染色処理を施す必要がなく、従来通りのテーパー加工で比較的簡単に製造できるなどの特長があるが、鞘の厚みが数十μｍと薄いために芯成分の色が透けて糸表面に見えてしまい、染色処理した場合と同様に、毛先に現れる芯成分とそれ以外の部分とが鮮明に色分けできず、美観が損なわれやすいなどの問題があった。
【先行技術文献】
【特許文献】
【００１２】
【特許文献１】特許第３１４５２１３号公報
【特許文献２】特開２００２−２２３８５５号公報
【特許文献３】特開２００２−２２３８５６号公報
【発明の概要】
【発明が解決しようとする課題】
【００１３】
本発明の目的は、従来よりも染色しやすく、染色部分と非染色部とが鮮明に色分けされた視認性および意匠性の高いブラシ用毛材およびその毛材を使用したブラシを提供することにある。
【課題を解決するための手段】
【００１４】
上記目的を達成するために本発明によれば、合成樹脂モノフィラメントのカットブリッスルからなるブラシ用毛材であって、前記合成樹脂モノフィラメントは合成樹脂（Ａ）を鞘成分とし、合成樹脂（Ａ）よりも易染性の合成樹脂（Ｂ）を芯成分とする芯鞘複合構造からなり、前記カットブリッスルの少なくとも一端にはテーパー部が形成され、且つ前記テーパー部の先端に現れる芯成分には染色が施されていることを特徴とするブラシ用毛材、  
または、合成樹脂モノフィラメントのカットブリッスルからなるブラシ用毛材であって、前記合成樹脂モノフィラメントは合成樹脂（Ａ）を芯成分とし、合成樹脂（Ａ）よりも易染性の合成樹脂（Ｂ）を鞘成分とする芯鞘複合構造からなり、前記カットブリッスルの少なくとも一端にはテーパー部が形成され、且つ前記鞘成分には染色が施されていることを特徴とするブラシ用毛材が提供される。
【００１５】
なお、本発明においては、
前記合成樹脂（Ａ）がポリエステル系樹脂からなり、前記合成樹脂（Ｂ）がポリアミド系樹脂からなること、
前記合成樹脂（Ａ）および合成樹脂（Ｂ）がともにポリエステル系樹脂からなること、
前記合成樹脂（Ｂ）が、ポリプロピレンテレフタレートからなること、および
前記合成系樹脂（Ｂ）が、ポリプロピレンテレフタレート５〜９５重量％とそれ以外のポリエステル系樹脂９５〜５重量％との混合物からなることがさらに好ましい条件として挙げられる。
【００１６】
また、本発明のブラシは、上記いずれかのブラシ用毛材を毛材の少なくとも一部に使用したことを特徴とするものである。
【発明の効果】
【００１７】
本発明によれば、以下に説明するとおり、従来よりも染色しやすく、染色部と非染色部とが鮮明に色分けされた視認性および意匠性の高いブラシ用毛材およびブラシを得ることができる。
【図面の簡単な説明】
【００１８】
【図１】（ａ）は本発明のブラシ用毛材の第１実施例を示す拡大模式図であり、（ｂ）および（ｃ）はそれぞれブラシ用毛材１の線Ｉ−Ｉおよび線II−IIにおける断面図である。
【図２】（ａ）は本発明のブラシ用毛材の第２実施例を示す拡大模式図であり、（ｂ）および（ｃ）はそれぞれブラシ用毛材１の線Ｉ−Ｉおよび線II−IIにおける断面図である。
【図３】テーパー部２を有する従来のブラシ用毛材の毛先に染色を施した場合の拡大模式図である。
【発明を実施するための形態】
【００１９】
以下、本発明を図に従って具体的に説明する。
【００２０】
図１の（ａ）は本発明のブラシ用毛材の第１実施例を示す拡大模式図であり、１はブラシ用毛材、２はテーパー部、３はストレート部、４は染色部、５は非染色部分をそれぞれ示し、テーパー部２の先端に現れる芯成分に染色を施した場合のブラシ用毛材を示している。
【００２１】
また、図１の（ｂ）および（ｃ）は、（ａ）に記すブラシ用毛材１の線Ｉ−ＩおよびII−IIにおける断面図であり、６は芯成分、７は鞘成分をそれぞれ示している。
【００２２】
図２の（ａ）は本発明のブラシ用毛材の第２実施例を示す拡大模式図であり、１はブラシ用毛材、２はテーパー部、３はストレート部、４は染色部、５は非染色部をそれぞれ示し、鞘成分に染色を施した場合のブラシ用毛材を示している。
【００２３】
また、図２の（ｂ）および（ｃ）は、（ａ）に記すブラシ用毛材１の線Ｉ−ＩおよびII−IIにおける断面図であり、６は芯成分、７は鞘成分をそれぞれ示している。
【００２４】
図１および２に示すように、本発明のブラシ用毛材１は、合成樹脂モノフィラメントのカットブリッスルからなるブラシ用毛材であって、前記合成樹脂モノフィラメントは合成樹脂（Ａ）を鞘成分７とし、合成樹脂（Ａ）よりも易染性の合成樹脂（Ｂ）を芯成分６とする芯鞘複合構造からなり、前記カットブリッスルの少なくとも一端にはテーパー部２が形成され、且つ前記テーパー部２の先端に現れる芯成分６には染色が施されていることを特徴とするものである。
【００２５】
また、本発明のブラシ用毛材１のもう１つの形態は、合成樹脂モノフィラメントのカットブリッスルからなるブラシ用毛材であって、前記合成樹脂モノフィラメントは合成樹脂（Ａ）を芯成分６とし、合成樹脂（Ａ）よりも易染性の合成樹脂（Ｂ）を鞘成分７とする芯鞘複合構造からなり、前記カットブリッスルの少なくとも一端にはテーパー部２が形成され、且つ前記鞘成分７には染色が施されていることを特徴とするものでもある。
【００２６】
つまり、本発明のブラシ用毛材１は、芯成分または鞘成分のいずれかに易染性の合成樹脂を使用することによって、染色部を簡単に染色することができ、且つ染色部４と非染色部５とを鮮明に色分けできるという特長を持っている。
【００２７】
これは、単一素材からなり、毛先にテーパー部を有する従来のブラシ用毛材では成しえない特長である。
【００２８】
図３に示すように、例えば、ポリブチレンテレフタレート（以下、ＰＢＴと言う）のみからなり、毛先にテーパー部２を有する従来のブラシ用毛材１の場合は、染色しにくい素材のみからなるために染色に時間がかかり、染色液が非染色部５にも付着して汚れ８となりやすく、また染色部４と非染色部５とが鮮明に色分けできず、美観が損なわれやすい。
【００２９】
また、図３のブラシ用毛材１がナイロンなどのポリアミド系樹脂のみからなる場合も、上記ＰＢＴより染色しやすい素材であるために、一度、染色液が非染色部５に付着すると、汚れ８となりやすく、また染色部４と非染色部５とが鮮明に色分けできず、かえって美観が損なわれやすい。
【００３０】
なお、本発明で使用する合成樹脂（Ａ）と合成樹脂（Ｂ）の組み合わせは、合成樹脂（Ｂ）が合成樹脂（Ａ）よりも易染性の素材であれば、どのような組み合わせであっても構わないが、一例としては、合成樹脂（Ａ）がポリエステル系樹脂、且つ合成樹脂（Ｂ）がポリアミド系樹脂の場合が挙げられる。
【００３１】
つまり、鞘成分７がポリエステル系樹脂（合成樹脂（Ａ））、且つ芯成分６がポリアミド系樹脂（合成樹脂（Ｂ））となる場合は、図１のブラシ用毛材１のように、テーパー部２の先端に現れる芯成分６がポリアミド系樹脂となり、この部分が染色部４となる。
【００３２】
逆に鞘成分７がリアミド系樹脂（合成樹脂（Ｂ））、且つ芯成分６がポリエステル系樹脂（合成樹脂（Ａ））となる場合は、図２のブラシ用毛材１のように、鞘成分７のポリアミド系樹脂が染色部４となる。
【００３３】
なお、ここで使用するポリアミド系樹脂については特に限定はされないが、例えば、ナイロン６、ナイロン６６、ナイロン６１０、ナイロン６１２、ナイロン４６、ナイロン５６、ナイロンＭＤＸ６、ナイロン１１、ナイロン１２、ナイロン６・６６共重合体およびナイロン６・１２共重合体、さらにはこれらの中から２種以上をブレンドしたものも挙げることができる。
【００３４】
また、合成樹脂（Ａ）がポリエステル系樹脂、且つ合成樹脂（Ｂ）がポリアミド系樹脂の場合は、両方の合成樹脂を化学的減量法で溶かしてテーパー部２を形成させる必要があるために、酸とアルカリ水溶液の両方を使用しなければならないが、合成樹脂（Ａ）と合成樹脂（Ｂ）を共にポリエステル系樹脂とした場合は、アルカリ水溶液だけでテーパー部２を簡単に形成させることができる。
【００３５】
なお、合成樹脂（Ａ）と合成樹脂（Ｂ）が共にポリエステル系樹脂である場合においても、合成樹脂（Ｂ）は合成樹脂（Ａ）よりも易染性の素材であることが必要であるが、この場合の組み合わせとしては、例えば、合成樹脂（Ａ）にポリエチレンテレフタレート（以下、ＰＥＴと言う）、ＰＢＴ、ポリプロピレンテレフタレート（以下、ＰＰＴと言う）、ポリエチレンナフタレート、ポリメチレンナフタレート、ポリブチレンナフタレート、ポリプロピレンナフタレートなどから選ばれた少なくとも一種のポリエステル系樹脂を選んだ場合は、合成樹脂（Ｂ）としては、アジピン酸、スベリン酸、アゼライン酸、セバシン酸、ドデカンジオン酸、ダイマー酸等の脂肪族カルボン酸、イソフタル酸、１，４−シクロヘキサンジカルボン酸、ジフェニルカルカルボン酸、ジフェノキシエタンジカルボン酸あるいはプロピレングリコール、ブタンジオール、ペンタンジオール、ヘキサンジオール、ジメチロールヘプタン、ジメチロールペンタン、ダイマージオール等の脂肪族ジオール、ポリエチレングリコール、ポリテトラメチレングリコールなどのポリアルキレングリコール、５−ナトリウムスルホイソフタル酸、５−カリウムスルホイソフタル酸、５−リチウムスルホイソフタル酸、ナトリウムスルホナフタレンジカルボン酸、５−ナトリウムスルホテレフタル酸などのスルホン酸塩基含有成分、ネオペンチルグリコール、１，２−プロピレングリコール、１，４−シクロヘキサンジメタノール、ビスフェノールＡ、ビスフェノールＳまたはそのエチレンオキシド付加体、フルオレン誘導体などの共重合成分を添加せしめた共重合ポリエステルを選ぶことができる。
【００３６】
また、ＰＰＴはポリエステル系樹脂の中でも比較的低温・常圧条件下で染色可能な素材であることから、ＰＰＴホモポリマー、ＰＰＴ成分を含む共重合体、さらにはＰＰＴとＰＰＴ以外のポリエステル系樹脂との混合物を合成樹脂（Ｂ）の主成分として使用することもできる。
【００３７】
特に、合成樹脂（Ｂ）として、ＰＰＴとＰＰＴ以外のポリエステル系樹脂との混合物を選んだ場合には、ＰＰＴ以外のポリエステル系樹脂を合成樹脂（Ａ）と同じポリエステル系樹脂とすることが、芯成分６と鞘成分７とが剥離しにくく、耐久性の高いブラシ用毛材１が得られやすいことから好ましいといえる。
【００３８】
この際、ＰＰＴの比率が少ないと染色されにくい傾向にあり、逆に多すぎると芯成分５と鞘成分６とが剥離し易くなる傾向にあることから、ＰＰＴを他のポリエステル系樹脂と混合して使用する場合には、ＰＰＴが５〜９５重量％に対して、ＰＰＴ以外のポリエステル系樹脂が９５〜５重量％であることが好ましく、さらにはＰＰＴが１０〜９０重量％に対して、ＰＰＴ以外のポリエステル系樹脂が９０〜１０重量％であることが好ましい。
【００３９】
なお、合成樹脂（Ａ）および合成樹脂（Ｂ）に使用するポリエステル系樹脂には、本発明の目的や効果に影響しない範囲であれば、上記以外の共重合成分を、ジカルボン酸またはグリコールとして添加せしめても良い。
【００４０】
ここで、本発明のブラシ用毛材の製造方法について説明する。
【００４１】
本発明のブラシ用毛材１の製造方法については特に限定されないが、一般的な方法としては、公知の複合型溶融紡糸機を使用して合成樹脂モノフィラメントを紡糸し、そのカットブリッスルの先端を化学的減量法でテーパー加工した後に染色する方法が挙げられる。
【００４２】
具体的に、図１に示すような、芯成分６がＰＰＴ、鞘成分７がＰＢＴからなるブラシ用毛材１を製造する場合を例に挙げると、まず、ＰＰＴおよびＰＢＴをそれぞれ複合型溶融紡糸機に供給して、溶融紡糸機内で溶融混練した後、複合口金から合成樹脂の溶融物を共押し出しする。
【００４３】
引き続き、共押し出された合成樹脂の溶融物は、冷却浴中で冷却固化された後、延伸および熱セットされて、合成樹脂モノフィラメントとなる。
【００４４】
そして、得られた合成樹脂モノフィラメントは必要な長さにカットされ、さらにこのカットブリッスルをアルカリ水溶液に浸漬してテーパー部を形成することにより、その片端または両端にテーパー部２を有するテーパードブリッスルとなる。
【００４５】
次に、得られたテーパードブリッスルのテーパー部２の先端を染色液に浸漬して染色した後、洗浄、乾燥などを行うことにより、本発明のブラシ用毛材１が得られる。
【００４６】
なお、本発明のブラシ用毛材１に使用する合成樹脂モノフィラメントの断面形状は特に限定はされず、例えば、円形以外にも、中空、扁平、正方形、半月状、三角形、５角以上の多角形、多葉状、ドックボーン状、および繭型などの形状であっても良い。
【００４７】
また、本発明のブラシ用毛材１には、銀イオンを担持させたリン酸塩系、ゼオライト系、ヒドロキシアパタイト系抗菌剤のほか、酸化亜鉛、硫酸亜鉛、塩化亜鉛、リン酸亜鉛、硝酸亜鉛、炭酸亜鉛、酢酸亜鉛、シュウ酸亜鉛、クエン酸亜鉛、フマル産亜鉛、ギ酸亜鉛などの亜鉛化合物、ベンゼトニウム、ベンザルコニウム、セチルピリジウム、クロルヘキシジンなどのカチオン系抗菌剤、エピガロカテキン、エピガロカテキンガレート、エピカテキン、エピカテキンガレートなどの茶カテキン、アナターゼ型またはルチル型二酸化チタンなどの光触媒を使用して、抗菌性能を付与することもできる。
【００４８】
さらに、本発明のブラシ用毛材１には、発明の目的や効果に影響しない範囲であれば、各種無機粒子、各種金属粒子および架橋高分子粒子などの粒子類、抗酸化剤、耐光剤、耐侯剤、イオン交換剤、着色防止剤、耐電防止剤、各種着色剤、ワックス類、シリコーンオイル、各種界面活性剤および各種強化繊維類などを適宜に添加することもできる。
【００４９】
なお、非染色部５には合成樹脂（Ａ）が使用されるが、合成樹脂（Ａ）に顔料などの着色剤を添加することで、非染色部５にも色を付けることができ、染色部４と非染色部５との色の組み合わせが増えて、より一層バリエーションに富んだブラシ用毛材１が得られる。
【００５０】
さらにまた、本発明のブラシ用毛材１のテーパー部２に現れる芯成分６の長さは、使用するブラシの用途や目的に応じて適宜選択すればよく、特に限定はされないが、染色部４と非染色部５との色の違いが鮮明で、視認性も得られ易いことから、テーパー部２の長さに対して１０〜９０％が好ましく、さらには２０〜８０％が好ましい。
【００５１】
この場合、テーパー部２に現れる芯成分６の長さは、芯成分６と鞘成分７の断面積比を変更することで、容易に調整することができる。
【００５２】
一方、本発明のブラシ用毛材１に使用できる染料は、合成樹脂（Ｂ）に使用する素材の種類に応じて使い分ければ良く、特に限定はされないが、例えば、アゾ染料、酸性染料、塩基性染料、蛍光増白染料、反応染料、分散染料、アイゾック染料、酸化染料などが挙げられ、さらに染色方法についても、侵染、パッド染色、スプレー染色、捺染、転写捺染など、公知の方法で処理すれば良い。
【実施例１】
【００５３】
以下、本発明のブラシ用毛材について、実施例を挙げて詳細に説明するが、本発明はその要旨を超えない限り以下の実施例に何ら限定されるものではない。
【００５４】
なお、視認性評価は、ブラシ用毛材を植毛して歯ブラシを製作し、これを使用して評価した。歯ブラシの仕様は次の通り。
基台：ＡＢＳ製（９ｍｍ×２２ｍｍ）
植毛孔数：３４箇
植毛本数：一つの孔につき２０本
毛丈：１０ｍｍ
【００５５】
［染色性評価］
まず、５段階の色見本サンプル（濃染レベル：５〜淡染レベル：１）を用意した。得られたブラシ用毛を直径約５０ｍｍの束にして、その束の毛先表面（テーパー部に染色した場合）、または側面（ストレート部に染色した場合）を、色見本サンプルと比較して５段階で染色性を評価した。
【００５６】
［視認性評価］
ブラシ用毛材の染色部の視認性と全体の色調について、２０名のモニターに歯ブラシを次の３段階で評価してもらい、その平均値を求めた。
１：染色部と非染色部とがはっきりと色分けされており、見た目が奇麗であった、
２：染色部と非染色部との境界がややぼやけているが、見た目は奇麗であった、
３：染色部と非染色部とのがはっきりしておらず、あまり奇麗でなかった。
【００５７】
［耐久性評価］
表面に凹凸を有するステンレス板に歯ブラシを垂直荷重３５０ｇで押し当て、３５℃の温水をかけながらで５万回摺動させた。その後、ｎ＝５本の歯ブラシについて、毛先の状態を観察し、芯成分と鞘成分とが剥離していた割合を求め、次の４段階で評価した。
Ａ：０〜５％以下
Ｂ：６〜１５％
Ｃ：１６〜２０％
Ｄ：２１％以上
なお、実施例および比較例においては、次の２種類の染色液を使用した。
【００５８】
［染色液Ｉ］
カチオン染料（日本化薬（株）製  Ｋａｙａｃｒｙｌ Ｂｌｕｅ ＧＳＬ−ＥＤ（Ｂ−５４））６％ｏｗｆ、酢酸０．３ｍＬ／Ｌ、硝酸ナトリウム２０ｇ／Ｌ、キャリア剤としてベンジルアルコール７０ｇ／Ｌ、分散剤として染色助剤（明成化学工業（株）製  ディスパーＴＬ）０．５ｇ／Ｌとなるように調整したものである。
【００５９】
［染色液II］
２０Ｌの純水に分散染料（三菱化成社製“ＤｉＡＭＩＸ  Ｙｅｌｌｏｗ  Ｆ３Ｇ−Ｅ”）２５０ｇ添加し、マイグレーション防止剤として、５Ｌの純水にアルギン酸ナトリウム１００ｇを溶解したのり剤溶液を添加して製したものである。
【００６０】
［実施例１］
合成樹脂（Ａ）にＰＢＴペレット（東レ社製  トレコン１２００Ｓ）、合成樹脂（Ｂ）にナイロン６ペレット（東レ（株）製  ＣＭ１０２１）を原料に使用した。
【００６１】
ＰＢＴが鞘成分、ナイロン６１０が芯成分となるように、各合成樹脂ペレットを複合溶融紡糸機に供給し、溶融紡糸機内で溶融混練した後、複合口金から合成樹脂の溶融物を共押し出しした。
【００６２】
引き続き、共押し出された合成樹脂の溶融物を、冷却浴中で冷却固化した後、延伸および熱セットを行い、直径０．２ｍｍの合成樹脂モノフィラメントを得た。
【００６３】
次に、得られた合成樹脂モノフィラメントをカットし、さらにこのカットブリッスルを水酸化ナトリウム水溶液とギ酸水溶液に侵漬して化学的減量加工を行い、その一端にテーパー部を有するテーパードブリッスルを得た。
【００６４】
そして、このテーパードブリッスルのテーパー部を、１２０℃で６０分間、染色液Ｉに浸漬した後、ハイドロサルファイト２．０ｇ／Ｌ、アラミジンＤ（第一工業製薬(株)製）２．０ｇ／Ｌ、水酸化ナトリウム１．０ｇ／Ｌからなる処理液を使用して、８０℃で２０分間還元洗浄し、さらに水洗と乾燥を行なうことにより、テーパー部の芯成分に染色が施されたブラシ用毛材を得た。
【００６５】
［実施例２］
合成樹脂（Ａ）にＰＢＴペレット、合成樹脂（Ｂ）にＰＰＴペレット（Ｓｈｅｌｌ  Ｃｈｅｍｉｃａｌｓ社製  ＣＯＲＴＥＲＲＡ  ＣＰ５１３０００）を原料に使用した。
【００６６】
ＰＢＴが鞘成分、ＰＰＴが芯成分となるように、各合成樹脂を複合溶融紡糸機に供給し、溶融紡糸機内で溶融混練した後、複合口金から合成樹脂の溶融物を共押し出しした。
【００６７】
引き続き、共押し出された合成樹脂の溶融物を、冷却浴中で冷却固化した後、延伸および熱セットを行い、直径０．２ｍｍの合成樹脂モノフィラメントを得た。
【００６８】
次に、得られた合成樹脂モノフィラメントをカットし、さらにこのカットブリッスルを水酸化ナトリウム水溶液に侵漬して化学的減量加工を行い、その一端にテーパー部を有するテーパードブリッスルを得た。
【００６９】
そして、このテーパードブリッスルのテーパー部を、４０℃で３０分、染色液IIに浸漬した後、１０３℃の常圧下で蒸気処理し、さらに冷却、水洗、乾燥処理を行なって、テーパー部に現れた芯成分に染色が施されたブラシ用毛材を得た。
【００７０】
［実施例３］
合成樹脂（Ａ）にＰＰＴペレット、合成樹脂（Ｂ）にＰＢＴペレットを原料に使用した。
【００７１】
ＰＢＴが芯成分、ＰＰＴが鞘成分となるように、各合成樹脂を複合溶融紡糸機に供給し、溶融紡糸機内で溶融混練した後、複合口金から合成樹脂の溶融物を共押し出しした。
【００７２】
引き続き、共押し出された合成樹脂の溶融物を、冷却浴中で冷却固化した後、延伸および熱セットを行い、直径０．２ｍｍの合成樹脂モノフィラメントを得た。
【００７３】
次に、得られた合成樹脂モノフィラメントをカットし、さらにこのカットブリッスルをギ酸水溶液と水酸化ナトリウム水溶液に侵漬して化学的減量加工を行い、その一端にテーパー部を有するテーパードブリッスルを得た。
【００７４】
そして、このテーパードブリッスルのテーパー部を、４０℃で３０分、染色液IIに浸漬した後、１０３℃の常圧下で蒸気処理し、さらに冷却、水洗、乾燥処理を行うことにより、テーパー部に現れた芯成分に染色が施されたブラシ用毛材を得た。
【００７５】
［実施例４］
合成樹脂（Ａ）に５−ナトリウムスルホイソフタル酸を含むＰＥＴ共重合体、合成樹脂（Ｂ）にＰＢＴペレットを原料に使用した。
【００７６】
ＰＢＴが芯成分、ＰＥＴ共重合体が鞘成分となるように、各合成樹脂を複合溶融紡糸機に供給し、溶融紡糸機内で溶融混練した後、複合口金から合成樹脂の溶融物を共押し出しした。
【００７７】
引き続き、共押し出された合成樹脂の溶融物を、冷却浴中で冷却固化した後、延伸および熱セットを行い、直径０．２ｍｍの合成樹脂モノフィラメントを得た。
【００７８】
次に、得られた合成樹脂モノフィラメントをカットし、さらにこのカットブリッスルをギ酸水溶液と水酸化ナトリウム水溶液に侵漬して化学的減量加工を行い、その一端にテーパー部を有するテーパードブリッスルを得た。
【００７９】
そして、このテーパードブリッスルのテーパー部を、４０℃で３０分、染色液IIに浸漬した後、１０３℃の常圧下で蒸気処理し、さらに冷却、水洗、乾燥処理を行うことにより、テーパー部に現れた芯成分に染色が施されたブラシ用毛材を得た。
【００８０】
［実施例５〜６］
ＰＰＴペレットの代わりに、表１に示すように、ＰＰＴペレットとＰＢＴペレットとの混合物を使用したこと以外は、実施例実施例２と同じ方法でブラシ用毛材を得た。
【００８１】
［実施例７〜８］
芯成分と鞘成分の断面積比を変えて、テーパー部に現れる芯成分の長さを表１に示すように変更したこと以外は、実施例２と同じ方法でブラシ用毛材を得た。
【００８２】
［実施例９］
ＰＢＴペレットの代わりに、ＰＢＴペレット９５重量％と青の顔料を含むＰＢＴマスターバッチ（大日精化工業社製  ＰＢＴＭ（Ｆ）２０９１１ブルー）５重量％との混合物を使用したこと以外は、実施例２と同じ方法でブラシ用毛材を得た。
【００８３】
［比較例１］
ＰＢＴペレットを溶融紡糸機に供給し、溶融紡糸機内で溶融混練した後、口金から合成樹脂の溶融物を押し出しした。
【００８４】
引き続き、押し出された合成樹脂の溶融物を、冷却浴中で冷却固化した後、延伸および熱セットを行い、ＰＢＴのみからなる直径０．２ｍｍの合成樹脂モノフィラメントを得た。
【００８５】
次に、得られた合成樹脂モノフィラメントをカットし、さらにこのカットブリッスルを水酸化ナトリウム水溶液に侵漬して化学的減量加工を行い、その一端にテーパー部を有するテーパードブリッスルを得た。
【００８６】
そして、このテーパードブリッスルのテーパー部を、４０℃で３０分、染色液IIに浸漬した後、１０３℃の常圧下で蒸気処理し、さらに冷却、水洗、乾燥処理を行うことにより、テーパー部に現れた芯成分に染色が施されたブラシ用毛材を得た。
【００８７】
［比較例２］
ナイロン６ペレットを溶融紡糸機に供給し、溶融紡糸機内で溶融混練した後、口金から合成樹脂の溶融物を押し出しした。
【００８８】
引き続き、押し出された合成樹脂の溶融物を、冷却浴中で冷却固化した後、延伸および熱セットを行い、ナイロン６のみからなる直径０．２ｍｍの合成樹脂モノフィラメントを得た。
【００８９】
次に、得られた合成樹脂モノフィラメントをカットし、さらにこのカットブリッスルをギ酸水溶液に侵漬して化学的減量加工を行い、その一端にテーパー部を有するテーパードブリッスルを得た。
【００９０】
そして、このテーパードブリッスルのテーパー部を１２０℃の染色液Ｉに６０分間浸漬した後、ハイドロサルファイト２．０ｇ／Ｌ、アラミジンＤ（第一工業製薬(株)製）２．０ｇ／Ｌ、水酸化ナトリウム１．０ｇ／Ｌからなる処理液を使用して、８０℃で２０分間還元洗浄し、さらに水洗後乾燥して、テーパー部の芯成分に染色が施されたブラシ用毛材を得た。
【００９１】
上記実施例および比較例で得られたブラシ用毛材の各評価結果を表１に示す。
【００９２】
【表１】
2010233613.tif 000002
【００９３】
表１に示す結果からも明らかなように、本発明のブラシ用毛材（実施例１〜９）は、従来のテーパードブリッスルに染色を施したもの（比較例１〜２）に比べて、染色部と非染色部との色分けがはっきりとしており、また染色性も至って良好で、視認性および意匠性の高いブラシ用毛材であった。
【産業上の利用可能性】
【００９４】
本発明のブラシ用毛材は、従来よりも染色しやすく、染色部と非染色部とが鮮明に色分けされた視認性および意匠性の高いブラシ用毛材であることから、歯ブラシ、ヘアブラシ、ボディブラシ、クリーニングブラシ、化粧ブラシ、画筆などの各種ブラシの他にも、ロールブラシ、ホイールブラシ、カップブラシ、ナイブレットブラシなどの各種工業用ブラシにも利用でき、デザイン性や商品識別性を持った付加価値の高いブラシを得ることができる。
【符号の説明】
【００９５】
１  ブラシ用毛材
２  テーパー部
３  ストレート部
４  染色部分
５  非染色部分
６  芯成分
７  鞘成分
８  汚れ
【図１】
2010233613.tif 000003
【図２】
2010233613.tif 000004
【図３】
2010233613.tif 000005